카오리 나이트 를 원형 회 전통 에 투입 하 여 100 rpm 으로 10 시간 동안 회전 시켜 평균 입경 이 2 . 0 mm 의 시드 입자 를 제조 하 였 다 . 제조 된 시드 입자 ( 입경 2 . 0 mm ) 를 원형 회 전통 에 넣 은 다음 , 알루미늄 설 페이트 37 . 5 중량 % 및 알루미늄 포타슘 설 페이트 62 . 5 중량 % 의 유효 성분 혼합물 , 상기 혼합물 100 중량 부 에 대하 여 카오리 나이트 중 량부 의 혼합 분말 을 투입 하 고 원형 회 전통 을 100 rpm 으로 회전 시켜 시드 표면 에 소 듐바이설페이트 및 카오리 나이트 로 이루어진 코어 층 을 형성 한 코어 입자 를 제조 하 였 다 .